(57)【要約】【課題】  低屈折率でありながら、充填材粒子の充填による機械的物性の改良が可能で、かつ高い光透過性を有するシリコーン樹脂組成物を提供する。【解決手段】  （Ａ）ＣＦ３−（ＣＦ２）ｍ−（ＣＨ２）ｎ−基を有する直鎖状であるオルガノポリシロキサンと、（Ｂ）ＣＦ３−（ＣＦ２）ｍ−（ＣＨ２）ｎ−基を有する分岐状であるオルガノポリシロキサンと、（Ｃ）一分子中に珪素原子結合水素原子を２個以上有する有機珪素化合物：前記（Ａ）、前記（Ｂ）成分の合計脂肪族不飽和基と（Ｃ）成分のＳｉＨ基とのモル比が、０．２≦ＳｉＨ基／脂肪族不飽和基≦５．０となる量、を混合硬化させてなる樹脂と、（Ｄ）ＬｉＸＡｌＦ６粒子（Ｘはアルカリ土類金属）とを含有してなる無機粒子充填透明性シリコーン樹脂組成物。【選択図】  なし【特許請求の範囲】
【請求項１】
（Ａ）一分子中に、２個以上の珪素原子結合脂肪族不飽和基及び１個以上の珪素原子結合ＣＦ３−（ＣＦ２）ｍ−（ＣＨ２）ｎ−基を有する直鎖状であるオルガノポリシロキサン（ただし、ｍは０以上の整数、ｎは１以上の整数である）：１００質量部
（Ｂ）一分子中に、２個以上の珪素原子結合脂肪族不飽和基及び１個以上の珪素原子結合ＣＦ３−（ＣＦ２）ｍ−（ＣＨ２）ｎ−基を有し、かつＳｉＯ４／２及び／又はＲＳｉＯ３／２で示されるシロキサン単位の分岐構造を有するオルガノポリシロキサン（ただし、ｍは０以上の整数、ｎは１以上の整数であり、Ｒは置換又は非置換の一価炭化水素基である）：１〜１００質量部
（Ｃ）一分子中に珪素原子結合水素原子を２個以上有する有機珪素化合物：前記（Ａ）、前記（Ｂ）成分の合計脂肪族不飽和基と（Ｃ）成分のＳｉＨ基とのモル比が、０．２≦ＳｉＨ基／脂肪族不飽和基≦５．０となる量
を混合硬化させてなる樹脂と、
（Ｄ）ＬｉＸＡｌＦ６粒子（但し、Ｘはアルカリ土類金属を示す）
を含有してなる無機粒子充填透明性シリコーン樹脂組成物。
【発明の詳細な説明】
【技術分野】
【０００１】
本発明は透明性シリコーン樹脂組成物に係わる。詳しくは無機充填材を含むことにより各種機械的物性が改善されつつも、透明性が高く、屈折率の低いシリコーン樹脂組成物に係わる。
【背景技術】
【０００２】
シリコーン樹脂は、その良好な化学的安定性などから各種用途、例えば各種シーリング剤、封止剤などに使用されており、特に特に光学素子の封止には汎用されている。
【０００３】
光学素子の封止剤とする場合、その透明性や屈折率などの光学特性は重要である。一方、エポキシ系などの通常の封止剤では、機械的特性を改善するために無機粒子が充填されたものが使用されているが、樹脂屈折率が比較的低いため、無機充填材を充填すると、屈折率不一致により前記透明性が低下する傾向がある。
【０００４】
とくに、屈折率が１．４程度のシリコーン樹脂に対しては、屈折率を一致させて高い透明性を得られる充填材がこれまで知られていなかった。
【先行技術文献】
【特許文献】
【０００５】
【特許文献１】特開２０１３−１０８８１号公報
【発明の概要】
【発明が解決しようとする課題】
【０００６】
そこで、本発明では、１．４前後と低い屈折率を有しながら、無機粒子を充填することにより機械的物性が改善され、かつ透明性も保持したシリコーン樹脂を提供することを目的とする。
【課題を解決するための手段】
【０００７】
そこで発明者らは、上記の点に鑑み鋭意研究した結果、ＬｉＣａＡｌＦ６が化学的安定性に優れ、かつその屈折率も１．４前後であることを見出し、本発明を完成した。
【０００８】
即ち本発明は、（Ａ）一分子中に、２個以上の珪素原子結合脂肪族不飽和基及び１個以上の珪素原子結合ＣＦ３−（ＣＦ２）ｍ−（ＣＨ２）ｎ−基を有する直鎖状であるオルガノポリシロキサン（ただし、ｍは０以上の整数、ｎは１以上の整数である）：１００質量部
（Ｂ）一分子中に、２個以上の珪素原子結合脂肪族不飽和基及び１個以上の珪素原子結合ＣＦ３−（ＣＦ２）ｍ−（ＣＨ２）ｎ−基を有し、かつＳｉＯ４／２及び／又はＲＳｉＯ３／２で示されるシロキサン単位の分岐構造を有するオルガノポリシロキサン（ただし、ｍは０以上の整数、ｎは１以上の整数であり、Ｒは置換又は非置換の一価炭化水素基である）：１〜１００質量部
（Ｃ）一分子中に珪素原子結合水素原子を２個以上有する有機珪素化合物：前記（Ａ）、前記（Ｂ）成分の合計脂肪族不飽和基と（Ｃ）成分のＳｉＨ基とのモル比が、０．２≦ＳｉＨ基／脂肪族不飽和基≦５．０となる量
を混合硬化させてなる樹脂と、
（Ｄ）ＬｉＸＡｌＦ６粒子（但し、Ｘはアルカリ土類金属を示す）
を含有してなる無機粒子充填透明性シリコーン樹脂組成物である。
【発明の効果】
【０００９】
本発明によれば、無機粒子が充填されているため熱膨張係数などの機械的物性が改善されつつ、高い透明性を有する、屈折率１．４前後のシリコーン樹脂組成物が得られる。
【発明を実施するための形態】
【００１０】
本発明のシリコーン樹脂組成物は、シリコーン樹脂成分とＬｉＸＡｌＦ６粒子成分とを含有し、該シリコーン樹脂成分は、（Ａ）一分子中に、２個以上の珪素原子結合脂肪族不飽和基及び１個以上の珪素原子結合ＣＦ３−（ＣＦ２）ｍ−（ＣＨ２）ｎ−基を有する直鎖状であるオルガノポリシロキサン（ただし、ｍは０以上の整数、ｎは１以上の整数である）：１００質量部
（Ｂ）一分子中に、２個以上の珪素原子結合脂肪族不飽和基及び１個以上の珪素原子結合ＣＦ３−（ＣＦ２）ｍ−（ＣＨ２）ｎ−基を有し、かつＳｉＯ４／２及び／又はＲＳｉＯ３／２で示されるシロキサン単位の分岐構造を有するオルガノポリシロキサン（ただし、ｍは０以上の整数、ｎは１以上の整数であり、Ｒは置換又は非置換の一価炭化水素基である）：１〜１００質量部
（Ｃ）一分子中に珪素原子結合水素原子を２個以上有する有機珪素化合物：前記（Ａ）、前記（Ｂ）成分の合計脂肪族不飽和基と（Ｃ）成分のＳｉＨ基とのモル比が、０．２≦ＳｉＨ基／脂肪族不飽和基≦５．０となる量
を混合硬化させて形成される。
【００１１】
上記（Ａ）成分は、直鎖状のオルガノポリシロキサンであって、少なくとも一つのＣＦ３−（ＣＦ２）ｍ−（ＣＨ２）ｎ−基を有する。
【００１２】
このような（Ａ）成分のオルガノポリシロキサンとしては、例えば下記式（１）で示される化合物が挙げられる。
【００１３】
【化１】
2015081316.tif 000002
【００１４】
（式中、Ｒ１は脂肪族不飽和基、Ｒ２は同一でも異なっていてもよい脂肪族不飽和基以外の炭素数１〜８の置換又は非置換の一価炭化水素基、Ｒｆ１はＣＦ３−（ＣＦ２）ｍ−（ＣＨ２）ｎ−基（ただし、ｍは０以上の整数、ｎは１以上の整数である）であり、ａは１〜３の整数、ｘ，ｙ，ｚは、それぞれｘ≧０、ｙ≧１、ｚ≧０の整数である。）
上記一般式（１）において、Ｒ１の脂肪族不飽和基としてはアルケニル基が好ましく、ビニル基、アリル基、エチニル基等の炭素数２〜１０、特に２〜６のアルケニル基が好ましく、特にビニル基が好ましい。
Ｒ２の脂肪族不飽和基以外の炭素数１〜８の置換又は非置換の一価炭化水素としてはメチル基、エチル基、プロピル基、ブチル基等のアルキル基、シクロヘキシル基、シクロペンチル基等のシクロアルキル基、フェニル基、トリル基、キシリル基等のアリール基、ベンジル基、フェニルエチル基等のアラルキル基、クロロメチル基、クロロプロピル基、クロロシクロヘキシル基等のハロゲン化炭化水素基等が例示される。好ましくは、非置換の炭素数１〜６の一価炭化水素基であり、特に好ましいのはメチル基である。
【００１５】
Ｒｆ１はＣＦ３−（ＣＦ２）ｍ−（ＣＨ２）ｎ−（ｍは０以上の整数、ｎは１以上の整数）で定義され、ｍは好ましくは０≦ｍ≦９を満たす整数であり、ｎは好ましくは１≦ｎ≦１０を満たす整数である。Ｒｆ１は、複数ある場合（ｙが２以上の場合）には、それぞれ同一の基であっても異なる基であってもよい。
本発明として合成面から特に好ましいのは、ＣＦ３−（ＣＨ２）２−、ＣＦ３−（ＣＦ２）３−（ＣＨ２）２−、ＣＦ３−（ＣＦ２）５−（ＣＨ２）２−基である。
【００１６】
また、上記一般式（１）において、ｘは０以上の整数であり、好ましくは０〜５０の整数、ｙは１以上の整数であり、好ましくは２〜５，０００、より好ましくは５〜１，０００の整数である。ｚは０以上の整数、好ましくは０〜１０，０００、より好ましくは０〜５，０００の整数である。ｘ＋ｙ＋ｚは、好ましくは５〜１０，０００、より好ましくは１０〜３，０００、特に好ましくは２０〜５００である。また、ｙ／（ｘ＋ｙ＋ｚ）の値は好ましくは１／５０〜１／１、より好ましくは１／１０〜１／１、特に好ましくは１／５〜１／１の範囲であることが好適である。
【００１７】
（Ａ）成分のオルガノポリシロキサンは、２５℃における粘度が１００〜１０，０００，０００ｍＰａ・ｓ、特に２００〜５００，０００ｍＰａ・ｓの範囲にあるものが好適であり、これらのオルガノポリシロキサンは、１種単独でも２種以上の組み合わせでも使用することができる。尚、粘度は回転粘度計にて測定する粘度である。
【００１８】
このような（Ａ）成分のオルガノポリシロキサンは公知の方法で製造することができ、例えば前掲特許文献１にその具体的な製造方法が開示されている。
【００１９】
（Ｂ）成分は分枝状オルガノポリシロキサンであり、少なくとも一つのＣＦ３−（ＣＦ２）ｍ−（ＣＨ２）ｎ−基を有する。
【００２０】
（Ｂ）成分のオルガノポリシロキサンは、ＳｉＯ４／２単位及び／又はＲＳｉＯ３／２単位からなる分岐構造を必須とするが、さらにメチルビニルシロキシ単位、ジメチルシロキシ単位等のＲ２ＳｉＯ２／２、ジメチルビニルシロキシ単位、トリメチルシロキシ単位等のＲ３ＳｉＯ１／２単位を含んでもよい（式中、Ｒは前記の通りである）。ＳｉＯ４／２単位及び／又はＲＳｉＯ３／２単位の含有量は、好ましくは（Ｂ）成分のオルガノポリシロキサン樹脂中の全シロキサン単位の５モル％以上、より好ましくは１０モル〜９５モル％、特に好ましくは２５〜８０モル％である。またこのオルガノポリシロキサンは、単離の面から重量平均分子量が５００〜１００，０００の範囲であるものが好適である。
【００２１】
さらに上述した（Ａ）成分中のＣＦ３−（ＣＦ２）ｍ−（ＣＨ２）ｎ−（ｍは０以上の整数、ｎは１以上の整数）で定義された置換基を（Ｂ）成分も有しているので、さらなる低屈折率化を図ることができる。本発明として合成面から特に好ましいのは、（Ａ）成分と同様で、ＣＦ３−（ＣＨ２）２−、ＣＦ３−（ＣＦ２）３−（ＣＨ２）２−、ＣＦ３−（ＣＦ２）５−（ＣＨ２）２−基である。
【００２２】
このような樹脂構造のオルガノポリシロキサンの合成は、それぞれの単位源となる化合物を、生成単位が所要の割合となるように組み合わせ、例えば酸の存在下で（共）加水分解を行うことによって容易に行うことができる。
【００２３】
この（Ｂ）成分の分岐構造を有するオルガノポリシロキサンの併用は、屈折率を向上させることなく得られる硬化物の硬度や機械的強度を優れたものとすることができる。この（Ｂ）成分は、前記（Ａ）成分１００質量部に対し１〜１００質量部、好ましくは２〜５０質量部である。（Ｂ）成分の配合量が１質量部未満であると硬化物の硬度や強度が不十分となることがあり、１００質量部を超えると硬化物が脆くなり、封止性能が低下することがある。
【００２４】
（Ｃ）成分は、一分子中に珪素原子結合水素原子（即ち、ＳｉＨ基）を２個以上有する有機珪素化合物、好ましくは脂肪族不飽和基を有さない有機珪素化合物（ＳｉＨ基含有有機珪素化合物）であり、（Ａ）、（Ｂ）成分とヒドロシリル化反応し、架橋剤として作用する。（Ｃ）成分は、１種単独で用いても２種以上を併用してもよい。
【００２５】
（Ｃ）成分としては、一分子中に珪素原子結合水素原子を２個以上有する有機珪素化合物である限り、公知のいかなる化合物でも使用することができるが、例えば、オルガノハイドロジェンポリシロキサン、オルガノハイドロジェンシラン類、有機オリゴマー又は有機ポリマーであって、一分子あたり少なくとも２個のＳｉＨ基を有するもの等が挙げられ、中でも一分子あたり少なくとも２個のＳｉＨ基を有するオルガノハイドロジェンポリシロキサンが好ましい。
【００２６】
（Ｃ）成分中の珪素に結合した有機基は、脂肪族不飽和基を有さないことが好ましく、非置換の一価炭化水素基、又は本発明の付加硬化型シリコーン組成物の貯蔵安定性及び硬化に悪影響を与えないハロゲン原子（例えば、塩素原子、臭素原子、フッ素原子）、エポキシ基含有基（例えば、エポキシ基、グリシジル基、グリシドキシ基）、アルコキシ基（例えば、メトキシ基、エトキシ基、プロポキシ基、ブトキシ基）等で置換された一価炭化水素基を例示することができる。このような置換又は非置換の一価炭化水素基としては、炭素数１〜６のアルキル基、炭素数６〜１０のアリール基、より好ましくはメチル基又はエチル基が挙げられ、あるいはこれらの基が上記例示の置換基によって置換された基を挙げることができる。また、該一価炭化水素基の置換基としてエポキシ基含有基及び／又はアルコキシ基を有する場合、本発明の付加硬化型シリコーン組成物の硬化物に接着性を付与することができる。
【００２７】
さらに上述した（Ａ）、（Ｂ）成分中のＣＦ３−（ＣＦ２）ｍ−（ＣＨ２）ｎ−（ｍは０以上の整数、ｎは１以上の整数）で定義された置換基を（Ｃ）成分に導入する事が、さらなる低屈折率化を図ることからより好ましい。本発明として合成面から特に好ましいのは、ＣＦ３−（ＣＨ２）２−、ＣＦ３−（ＣＦ２）３−（ＣＨ２）２−、ＣＦ３−（ＣＦ２）５−（ＣＨ２）２−基である。
【００２８】
（Ｃ）成分の有機珪素化合物の一分子中の珪素原子の数（重合度）は、好ましくは２〜１，０００個、より好ましくは３〜２００個、更により好ましくは４〜１００個程度である。更に、（Ｃ）成分の有機珪素化合物は２５℃で液状であることが好ましく、回転粘度計により測定された２５℃における粘度は、好ましくは１〜１，０００ｍＰａ・ｓ、より好ましくは１０〜１００ｍＰａ・ｓ程度である。
【００２９】
（Ｃ）成分の有機珪素化合物としては、例えば、下記平均組成式（２）で示されるものを用いることができる。
Ｒ４ａＨｂＳｉＯ（４−ａ’−ｂ）／２・・・（２）
（式中、Ｒ４は、互いに同一又は異種の、脂肪族不飽和基以外の置換又は非置換の、珪素原子結合一価炭化水素基であり、ａ’及びｂは、０．７≦ａ’≦２．１、０．００１≦ｂ≦１．０、かつ０．８≦ａ’＋ｂ≦３．０、好ましくは１．０≦ａ’≦２．０、０．０１≦ｂ≦１．０、かつ１．５≦ａ’＋ｂ≦２．５を満足する正数である。）
Ｒ４の脂肪族不飽和基以外の置換又は非置換の、珪素原子結合一価炭化水素基としては、上記脂肪族不飽和基以外の非置換又は置換の１価炭化水素基として具体的に例示した炭素数１〜６のアルキル基又はハロアルキル基、及び炭素数６〜１０のアリール基等の置換又は非置換の基が挙げられる。Ｒ４は、好ましくは炭素数１〜６のアルキル基、又はハロアルキル基である。
【００３０】
上記平均組成式（２）で表されるオルガノハイドロジェンシロキサンとしては、例えば、式：Ｒ４ＨＳｉＯで示されるオルガノハイドロジェンシロキサン単位を少なくとも４個含む環状化合物、式：Ｒ４３ＳｉＯ（ＨＲ４ＳｉＯ）ｃＳｉＲ４３で示される化合物、式：ＨＲ４２ＳｉＯ（ＨＲ４ＳｉＯ）ｃＳｉＲ４２Ｈで示される化合物、式：ＨＲ４２ＳｉＯ（ＨＲ４ＳｉＯ）ｃ（Ｒ４２ＳｉＯ）ｄＳｉＲ４２Ｈで示される化合物等が挙げられる。上記式中、Ｒ４は前記の通りであり、ｃ及びｄは少なくとも１である。
【００３１】
あるいは、上記平均組成式（２）で表されるオルガノハイドロジェンシロキサンは、式：Ｈ３ＳｉＯ１／２で示されるシロキサン単位、式：Ｒ４ＨＳｉＯで示されるシロキサン単位及び／又は式：Ｒ４２ＨＳｉＯ１／２で示されるシロキサン単位を含むものであってもよい。該オルガノハイドロジェンシロキサンは、ＳｉＨ基を含まないモノオルガノシロキサン単位、ジオルガノシロキサン単位、トリオルガノシロキサン単位及び／又はＳｉＯ４／２単位を含んでいてもよい。上記式中のＲ４は前記の通りである。
【００３２】
上記平均組成式（２）で表されるオルガノハイドロジェンシロキサンに含まれる全オルガノシロキサン単位のうち、３０〜１００モル％がメチルハイドロジェンシロキサン単位であることが好ましい。
【００３３】
（Ｃ）成分が一分子あたり少なくとも２個のＳｉＨ基を有するオルガノハイドロジェンポリシロキサンである場合、その具体例としては、１，１，３，３−テトラメチルジシロキサン、１，３，５，７−テトラメチルシクロテトラシロキサン、トリス（ハイドロジェンジメチルシロキシ）メチルシラン、トリス（ハイドロジェンジメチルシロキシ）フェニルシラン、メチルハイドロジェンシクロポリシロキサン、メチルハイドロジェンシロキサン・ジメチルシロキサン環状共重合体、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジフェニルシロキサン・メチルハイドロジェンシロキサン共重合体、分子鎖両末端トリメチルシロキシ基封鎖メチルフェニルシロキサン・メチルハイドロジェンシロキサン共重合体、分子鎖両末端トリメチルシロキシ基封鎖ジメチルシロキサン・メチルハイドロジェンシロキサン・メチルフェニルシロキサン共重合体、分子鎖両末端トリメチルシロキシ基封鎖ジメチルシロキサン・メチルハイドロジェンシロキサン・ジフェニルシロキサン共重合体、分子鎖両末端ジメチルハイドロジェンシロキシ基封鎖メチルハイドロジェンポリシロキサン、分子鎖両末端ジメチルハイドロジェンシロキシ基封鎖ジメチルポリシロキサン、分子鎖両末端ジメチルハイドロジェンシロキシ基封鎖ジメチルシロキサン・メチルハイドロジェンシロキサン共重合体、分子鎖両末端ジメチルハイドロジェンシロキシ基封鎖ジメチルシロキサン・メチルフェニルシロキサン共重合体、分子鎖両末端ジメチルハイドロジェンシロキシ基封鎖ジメチルシロキサン・ジフェニルシロキサン共重合体、分子鎖両末端ジメチルハイドロジェンシロキシ基封鎖メチルフェニルポリシロキサン、分子鎖両末端ジメチルハイドロジェンシロキシ基封鎖ジフェニルポリシロキサン、分子鎖両末端ジメチルハイドロジェンシロキシ基封鎖ジフェニルシロキサン・メチルハイドロジェンシロキサン共重合体、これらの各例示化合物において、メチル基の一部又は全部がエチル基、プロピル基等の他のアルキル基で置換されたオルガノハイドロジェンポリシロキサン、式：Ｒ４３ＳｉＯ１／２で示されるシロキサン単位と式：Ｒ４２ＨＳｉＯ１／２で示されるシロキサン単位と式：ＳｉＯ４／２で示されるシロキサン単位とからなるオルガノシロキサン共重合体、式：Ｒ４２ＨＳｉＯ１／２で示されるシロキサン単位と式：ＳｉＯ４／２で示されるシロキサン単位とからなるオルガノシロキサン共重合体、式：Ｒ４ＨＳｉＯ２／２で示されるシロキサン単位と式：Ｒ４ＳｉＯ３／２で示されるシロキサン単位及び式：Ｈ３ＳｉＯ１／２で示されるシロキサン単位のどちらか一方又は両方とからなるオルガノシロキサン共重合体、及び、これらのオルガノポリシロキサンの２種以上からなる混合物が挙げられる。上記式中のＲ４は、前記と同様の意味を有する。
【００３４】
（Ｃ）成分の配合量は、（Ａ）、（Ｂ）成分中の脂肪族不飽和基に対する（Ｃ）成分中のＳｉＨ基のモル比が０．２≦ＳｉＨ基／脂肪族不飽和基≦５．０、好ましくは０．５≦ＳｉＨ基／脂肪族不飽和基≦２．０となる量である。
【００３５】
本発明のシリコーン樹脂組成物における樹脂部分は上記（Ａ）、（Ｂ）及び（Ｃ）成分を混合硬化させて形成される。当該硬化はヒドロシリル化による付加硬化あり、通常、白金系触媒が用いられるが、他の公知のヒドロシリル化触媒でもかまわない。
【００３６】
白金系触媒としては、例えば、白金、パラジウム、ロジウム等の白金族金属や、塩化白金酸、アルコール変性塩化白金酸、塩化白金酸とオレフィン類、ビニルシロキサン又はアセチレン化合物との配位化合物、テトラキス（トリフェニルホスフィン）パラジウム、クロロトリス（トリフェニルホスフィン）ロジウム等の白金族金属化合物が挙げられるが、特に好ましくは白金化合物である。
【００３７】
白金系触媒の使用量は、ヒドロシリル化触媒としての有効量でよく、好ましくは（Ａ）、（Ｂ）及び（Ｃ）成分の合計質量に対して白金族金属元素の質量換算で０．１〜１０００ｐｐｍの範囲であり、より好ましくは１〜５００ｐｐｍの範囲である。
【００３８】
本発明のシリコーン樹脂組成物は、ＬｉＸＡｌＦ６粒子（但し、Ｘはアルカリ土類金属を示す）からなる無機充填材を含んでなる。無機充填材を含むことにより、本発明のシリコーン樹脂組成物は熱膨張係数の低下、耐摩耗性の向上などの効果を発現する。ＬｉＸＡｌＦ６を具体的に例示するとＬｉＭｇＡｌＦ６、ＬｉＣａＡｌＦ６、ＬｉＳｒＡｌＦ６粒子及びＬｉＢａＡｌＦ６等が挙げられる。またＸが２種以上であってもよく、例えば、ＬｉＣａ０．５Ｓｒ０．５ＡｌＦ６等でもよい。
【００３９】
ここで、前記（Ａ）、（Ｂ）及び（Ｃ）成分を混合硬化させて形成されるシリコーン樹脂は屈折率が１．４０程度であり、そのため従来公知のシリカ（屈折率１．４５程度）を充填材として用いると屈折率の相違により樹脂組成物が白濁してしまい、光学用途には使用できないという問題があるが、ＬｉＸＡｌＦ６は屈折率が本発明におけるシリコーン樹脂と同等の１．４０前後であり、さらにＸの種類や含有率を変化させて屈折率を調整することにより、厳密にシリコーン樹脂との屈折率を一致させることができる。これにより具体的には、内部透過率で５０％／ｃｍ以上、多くの場合６０％／ｃｍ以上、場合により７０％／ｃｍ以上もの透明性を得ることが可能となる。
【００４０】
ＬｉＸＡｌＦ６自体は公知の物質であり、その製造方法も特に限定されず、例えば、ＬｉＦ、ＸＦ２及びＡｌＦ３を所定の割合で混合、溶融後に固化させる方法で製造することができる。また、固化に際しては種結晶を用いて単結晶として製造してもよいし、単純固化による多結晶体でもよい。
【００４１】
続いて溶融固化により得られたバルク体を、ボールミル、ハンマーミル等の公知の粉砕器で所望の粒径に粉砕すればよい。粉砕は、複数の手段を用いても良く、例えばまず粗粉砕を行い、次いで、本粉砕を行うことも可能である。さらに、篩分けなどの手段を併用して所望の粒度分布にそろえることも可能である。
【００４２】
粒子（粉末）の平均粒径や粒度分布は特に限定されるものではなく、本発明のシリコーン樹脂組成物の目的・用途に応じて適宜決定すればよいが、１０００μｍ篩残が実質的にないことが好ましく、７５０μｍ篩残が実質的にないことがより好ましい。
【００４３】
本発明において、ＬｉＸＡｌＦ６粒子からなる無機充填材の充填率は特に限定されるものではなく、本発明のシリコーン樹脂組成物の目的・用途に応じて適宜決定すればよいが、一般的には、本発明のシリコーン樹脂組成物中５〜９０質量％、好ましくは１０〜７５質量％、特に好ましくは２０〜７０質量％である。
【００４４】
本発明においては、上記ＬｉＸＡｌＦ６粒子として、希土類元素をドーピングしたものを用いることもできる。希土類元素をドーピングすることにより、ＬｉＸＡｌＦ６粒子が蛍光特性を有するようになり、本発明のシリコーン樹脂組成物をシンチレーターとして用いることも可能となる。この場合特に、ＬｉＸＡｌＦ６のＬｉ原子を６Ｌｉとすることにより、中性子捕獲能を付与でき、よって中性子シンチレーターとすることが可能となる。中性子シンチレーターとする場合、６Ｌｉの割合は、全Ｌｉの５０％以上が好ましく、７０％以上が好ましく、８０％以上がより好ましい。このようなＬｉＸＡｌＦ６を入手する方法は、国際公開第２００９／１１９３７８号パンフレットに詳細に記載されている。
【００４５】
またシリコーン樹脂に溶解可能な有機蛍光体を配合することもできる。有機蛍光体の配合によりγ線、Ｘ線などの放射線に感度を有するシンチレーターとすることが可能となる。当該有機蛍光体としては、２，５−Ｄｉｐｈｅｎｉｌｏｘａｚｏｌｅ、１，４−Ｂｉｓ（５−ｐｈｅｎｙｌ−２−ｏｘａｚｏｌｙｌ）ｂｅｎｚｅｎｅ、１，４−Ｂｉｓ（２−ｍｅｔｈｙｌｓｔｙｒｙｌ）ｂｅｎｚｅｎｅ、アントラセン、スチルベン及びナフタレン、ならびにこれらの誘導体等が挙げられる。
【００４６】
本発明の樹脂組成物には、硬化物の着色、白濁、酸化劣化等の発生を抑えるために、２，６−ジ−ｔ−ブチル−４−メチルフェノール等の従来公知の酸化防止剤を配合することができる。また、光劣化に対する抵抗性を付与するために、ヒンダードアミン系安定剤等の光安定剤を配合することもできる。
【実施例】
【００４７】
以下、具体的な実験例を挙げて本発明の実施態様をより詳しく説明するが、本発明はこれらに限定されるものではない。
【００４８】
シリコーン樹脂硬化体の単体屈折率１．４０
ＬｉＣａＡｌＦ６屈折率１．４０
【００４９】
【表１】
2015081316.tif 000003